(57)【要約】【課題】引張弾性率に優れたパラ型全芳香族コポリアミド延伸繊維の製造方法を提供する。【解決手段】パラ型全芳香族コポリアミド原料繊維束に、特定範囲の撚りを付与した後に、特定条件の熱延伸を行う。すなわち、パラ型全芳香族コポリアミド原料繊維に、撚数０．２〜１．２の撚りを付与し、２．０〜６．０ｃＮ／ｄｔｅｘの張力下、３００℃〜４００℃の温度で熱処理するパラ型全芳香族コポリアミド延伸繊維の製造方法である。得られるパラ型全芳香族コポリアミド延伸繊維は、引張弾性率が６５０ｃＮ／ｄｔｅｘ以上となる。【選択図】なし【特許請求の範囲】
【請求項１】
パラ型全芳香族コポリアミド原料繊維に、撚数０．２〜１．２の撚りを付与し、２．０〜６．０ｃＮ／ｄｔｅｘの張力下、３００℃〜４００℃の温度で熱処理するパラ型全芳香族コポリアミド延伸繊維の製造方法。
【請求項２】
前記パラ型全芳香族コポリアミド原料繊維は、単糸数が１０００フィラメント以上である請求項１に記載のパラ型全芳香族コポリアミド延伸繊維の製造方法。
【請求項３】
前記パラ型全芳香族コポリアミド原料繊維は、コポリパラフェニレン・３、４’−オキシジフェニレン・テレフタルアミド繊維である請求項１または２に記載のパラ型全芳香族コポリアミド延伸繊維の製造方法。
【請求項４】
前記パラ型全芳香族コポリアミド延伸繊維は、引張弾性率が６５０ｃＮ／ｄｔｅｘ以上である請求項１から３いずれか記載のパラ型全芳香族コポリアミド延伸繊維の製造方法。
【請求項５】
前記パラ型全芳香族コポリアミド延伸繊維は、引張強度が２３．３ｃＮ／ｄｔｅｘ以上である請求項１から４いずれか記載のパラ型全芳香族コポリアミド延伸繊維の製造方法。
【発明の詳細な説明】
【技術分野】
【０００１】
本発明は、パラ型全芳香族コポリアミド延伸繊維の製造方法に関する。さらに詳しくは、高引張弾性率を有するパラ型全芳香族コポリアミド延伸繊維の製造方法に関する。
【背景技術】
【０００２】
パラ型全芳香族コポリアミド繊維は、引張強度および弾性率に優れるとともに、耐熱性や耐薬品性にも優れるため、コンクリートや樹脂補強、ロープ等の用途で好適に用いられている。
しかしながら、パラ型全芳香族コポリアミド繊維は、そのポリマー融点が高く、かつ等方性ドープから紡糸されるため、パラフェニレンテレフタルアミド繊維と比較して、配向、結晶化しにくく、引張弾性率に劣る問題があった。このため、パラ型全芳香族コポリアミド繊維の引張弾性率を向上させる検討が種々検討されており、例えば特許文献１〜３に示すように、紡糸、延伸されたパラ型全芳香族コポリアミド繊維に、緊張熱処理を実施する方法が提案されている。
【０００３】
しかしながら、これらの文献においては、引張破断強度の２０〜９０％となる張力をかけて緊張熱処理を行うため、繊維を構成する単糸の断糸が起こりやすく、連続的に緊張熱処理を行う場合には、ローラー等への巻き付きが多発し、工程通過性に劣っていた。
さらに、パラ型全芳香族コポリアミド繊維において、繊維を構成するフィラメント数が多いほど、緊張熱処理時に、繊維を構成する単糸一本一本への張力の付与が不均一になり、引張弾性率が向上しにくくなるという問題があった。
【先行技術文献】
【特許文献】
【０００４】
【特許文献１】特開平７−１６６４１７号公報
【特許文献２】特開平８−２９６１１６号公報
【特許文献３】特開平８−３１１７１５号公報
【発明の概要】
【発明が解決しようとする課題】
【０００５】
本発明は、高弾性率パラ型全芳香族コポリアミド繊維が得られるパラ型全芳香族コポリアミド延伸繊維の製造方法を提供することにある。
【課題を解決するための手段】
【０００６】
本発明者は、上記課題を解決するため鋭意検討を行った。その結果、パラ型全芳香族コポリアミド原料繊維を撚糸し、緊張熱処理することで、上記課題を解決できることを見出し、本発明を完成するに至った。
【０００７】
すなわち、本発明は、パラ型全芳香族コポリアミド原料繊維に、撚数０．２〜１．２の撚りを付与し、２．０〜６．０ｃＮ／ｄｔｅｘの張力下、３００℃〜４００℃の温度で熱処理するパラ型全芳香族コポリアミド延伸繊維の製造方法である。
【発明の効果】
【０００８】
本発明の製造方法によれば、高弾性率のパラ型全芳香族コポリアミド延伸繊維を得ることができる。また、本発明によって得られる高弾性率パラ型全芳香族コポリアミド延伸繊維は、弾性率のみならず引張強度も高く、かつ耐熱性および耐薬品性、耐候性に優れるため、コンクリートや樹脂等の補強材、ロープ等の用途に有用である。
また、本発明の製造方法によれば、繊維を構成するフィラメント数が多い場合であっても、高弾性率のパラ型全芳香族コポリアミド延伸繊維を得ることができるため、繊維を構成するフィラメント数に制約がなくなり、繊維の総繊度に制約がなくなるため、得られる繊維は、より幅広い産業資材用途への適用が可能となる。
【発明を実施するための形態】
【０００９】
以下、本発明の実施形態について詳細に説明する。
＜パラ型全芳香族コポリアミド＞
本発明におけるパラ型全芳香族コポリアミドとは、１種または２種以上の２価の芳香族基が、アミド結合により直接連結されたポリマーである。芳香族基には、２個の芳香環が酸素、硫黄、または、アルキレン基を介して結合されたもの、あるいは、２個以上の芳香環が直接結合したものも含む。さらに、これらの２価の芳香族基には、メチル基やエチル基等の低級アルキル基、メトキシ基、クロル基等のハロゲン基等が含まれていてもよい。なお、２価の芳香族基を直接連結するアミド結合の位置は、パラ型である。
【００１０】
＜パラ型全芳香族コポリアミドの製造方法＞
本発明におけるパラ型全芳香族コポリアミドは、従来公知の方法にしたがって製造することができる。例えば、アミド系極性溶媒中で、芳香族ジカルボン酸クロライド成分と、芳香族ジアミン成分とを反応せしめることにより、芳香族コポリアミドのポリマー溶液を得ることができる。
【００１１】
［パラ型全芳香族コポリアミドの原料］
（芳香族ジカルボン酸ジクロライド成分）
本発明に用いられるパラ型全芳香族コポリアミド原料繊維の原料となる芳香族ジカルボン酸クロライド成分としては、特に限定されるものではなく、一般的に公知なものを用いることができる。例えば、テレフタル酸クロライド、２−クロルテレフタル酸クロライド、２，５−ジクロルテレフタル酸クロライド、２，６−ジクロルテレフタル酸クロライド、２，６−ナフタレンジカルボン酸クロライド等を挙げることができる。これらのなかでは、汎用性や得られる繊維の機械的物性等の観点から、テレフタル酸ジクロライドが好ましい。
【００１２】
また、これらの芳香族ジカルボン酸ジクロライドは、１種類のみならず２種類以上を用いることができ、その組成比は特に限定されるものではない。なお、本発明においては、パラ位以外の結合を形成するイソフタル酸ジクロライド等の成分が、少量が含まれていてもよい。
【００１３】
（芳香族ジアミン成分）
本発明に用いられるパラ型全芳香族コポリアミド原料繊維の原料となる芳香族ジアミン成分としては、特に限定されるものではなく、一般的に公知なものを用いることができる。例えば、ｐ−フェニレンジアミン、２−クロル−ｐ−フェニレンジアミン、２，５−ジクロル−ｐ−フェニレンジアミン、２，６−ジクロル−ｐ−フェニレンジアミン、３，４’−ジアミノジフェニルエーテル、４，４’−ジアミノジフェニルエーテル、４，４’−ジアミノジフェニルメタン、４，４’−ジアミノジフェニルスルフォン等を挙げることができる。
【００１４】
これらの芳香族ジアミン成分は、１種類のみならず２種類以上を用いることができ、その組成比は特に限定されるものではない。なお、本発明においては、パラ位以外の結合を形成するメタフェニレンジアミン等の成分が、少量含まれていてもよい。
これらのなかでは、得られる繊維の機械的強度の観点から、ｐ−フェニレンジアミン、および、３，４’−ジアミノジフェニルエーテルを単独で使用、あるいは併用することが好ましく、ｐ−フェニレンジアミンと３，４’−ジアミノジフェニルエーテルとを組み合わせて用いることが最も好ましい。
【００１５】
パラフェニレンジアミンと３，４’−ジアミノジフェニルエーテルとを組み合わせて用いる場合には、その組成比は特に限定されるものではないが、全芳香族ジアミン量に対して、それぞれ３０〜７０モル％、７０〜３０モル％とすることが好ましく、さらに好ましくは、それぞれ４０〜６０モル％、６０〜４０モル％、最も好ましくは、それぞれ４５〜５５モル％、５５〜４５モル％とする。
【００１６】
（芳香族ジカルボン酸ジクロライド成分と芳香族ジアミン成分の組み合わせ）
したがって、本発明に用いられるパラ型全芳香族コポリアミドとしては、コポリパラフェニレン・３，４’−オキシジフェニレン・テレフタルアミド、ポリパラフェニレンテレフタルアミド等を挙げることができる。
【００１７】
［原料組成比］
芳香族コポリアミドの原料となる上記の芳香族ジカルボン酸クロライド成分と芳香族ジアミン成分との比は、芳香族ジアミン成分に対する芳香族ジカルボン酸クロライド成分のモル比として、０．９０〜１．１０の範囲とすることが好ましく、０．９５〜１．０５の範囲とすることがより好ましい。芳香族ジカルボン酸クロライド成分のモル比が０．９０未満または１．１０を超える場合には、芳香族ジアミン成分との反応が十分に進まず、高い重合度が得られないため好ましくない。
【００１８】
［反応条件］
芳香族ジカルボン酸クロライド成分と芳香族ジアミン成分との反応条件は、特に限定されるものではない。酸クロライドとジアミンとの反応は一般に急速であり、反応温度としては、例えば、−２５℃〜１００℃の範囲とすることが好ましく、−１０℃〜８０℃の範囲とすることがさらに好ましい。
【００１９】
［重合溶媒］
パラ型全芳香族コポリアミドの重合に用いられる溶媒としては、例えば、Ｎ，Ｎ−ジメチルホルムアミド、Ｎ，Ｎ−ジメチルアセトアミド、Ｎ−メチル−２−ピロリドン（以下、ＮＭＰという場合もある）、Ｎ−メチルカプロラクタム等の有機極性アミド系溶媒、テトラヒドロフラン、ジオキサン等の水溶性エーテル化合物、メタノール、エタノール、エチレングリコール等の水溶性アルコール系化合物、アセトン、メチルエチルケトン等の水溶性ケトン系化合物、アセトニトリル、プロピオニトリル等の水溶性ニトリル化合物等が挙げられる。これらの溶媒は、１種単独であっても、また、２種以上の混合溶媒として使用することも可能である。なお、用いられる溶媒は、脱水されていることが望ましい。
本発明に用いられるパラ型全芳香族コポリアミドの製造においては、汎用性、有害性、取り扱い性、パラ型全芳香族コポリアミドに対する溶解性等の観点から、Ｎ−メチル−２−ピロリドン（ＮＭＰ）を用いることが最も好ましい。
【００２０】
［その他重合条件等］
生成するパラ型全芳香族コポリアミドの溶解性を挙げるために、重合前、途中、終了時のいずれかに、一般に公知の無機塩を適当量添加しても差し支えない。このような無機塩としては、例えば、塩化リチウム、塩化カルシウム等が挙げられる。
また、パラ型全芳香族コポリアミドの末端は、封止することもできる。末端封止剤を用いて末端を封止する場合には、例えば、フタル酸クロライドおよびその置換体、アニリンおよびその置換体等を末端封止剤として用いることができる。
また、生成する塩化水素のごとき酸を捕捉するために、脂肪族や芳香族のアミン、第４級アンモニウム塩等を併用することもできる。
反応の終了後は、必要に応じて、塩基性の無機化合物、例えば、水酸化ナトリウム、水酸化カリウム、水酸化カルシウム、酸化カルシウム等を添加し、中和反応を実施してもよい。
【００２１】
［重合後処理等］
上記のようにして得られるパラ型全芳香族コポリアミドは、アルコール、水等の非溶媒に投入して沈殿せしめ、パルプ状にして取り出すことができる。取り出されたパラ型全芳香族コポリアミドを再度他の溶媒に溶解し、その後に繊維の成形に供することもできるが、重合反応によって得たポリマー溶液をそのまま紡糸用溶液（ドープ）に調整して用いることも可能である。一度取り出してから再度溶解させる際に用いる溶媒としては、パラ型全芳香族コポリアミドを溶解するものであれば特に限定されるものではないが、上記パラ型全芳香族コポリアミドの重合に用いられる溶媒とすることが好ましい。
【００２２】
＜パラ型全芳香族コポリアミド原料繊維の製造方法＞
本発明に用いられるパラ型全芳香族コポリアミド原料繊維の製造方法においては、湿式紡糸法または半乾半湿式紡糸法が採用される。すなわち、先ず、パラ型全芳香族コポリアミドと溶媒とを含む紡糸用溶液（ポリマードープ）を、紡糸口金から吐出して凝固糸を形成する。その後、凝固糸に含まれる溶媒を除去した後、熱延伸等を行うことで、最終的なパラ型全芳香族コポリアミド原料繊維を得る。
以下に、本発明に用いられるパラ型全芳香族コポリアミド原料繊維の製造方法の一例を説明する。
【００２３】
［紡糸用溶液（ポリマードープ）調整工程］
パラ型全芳香族コポリアミド原料繊維を得るにあたっては、先ず、紡糸用溶液（ポリマードープ）調整工程において、パラ型全芳香族コポリアミドと溶媒とを含む紡糸用溶液（ポリマードープ）を調整する。
パラ型全芳香族コポリアミドおよび溶媒を含む紡糸用溶液（ドープ）を調整する方法としては、特に限定されるものではない。また、紡糸用溶液（ドープ）の調製に用いられる溶媒としては、上記したパラ型全芳香族コポリアミドの重合に用いられる溶媒を使用することが好ましい。なお、用いられる溶媒は１種単独であっても、２種以上の溶媒を混合した混合溶媒であってもよい。パラ型全芳香族コポリアミドの製造によって得られたポリマー溶液から当該ポリマーを単離することなく、そのまま用いることも可能である。
【００２４】
また、繊維に機能性等を付与する目的で、本発明の要旨を超えない範囲において、添加剤等のその他の任意成分を配合してもよい。添加剤等を配合する場合には、紡糸用溶液（ドープ）の調整において導入することができる。導入の方法は特に限定されるものではなく、例えば、ドープに対して、ルーダーやミキサ等を使用して導入することができる。
なお、紡糸用溶液（ドープ）におけるポリマー濃度、すなわちパラ型全芳香族コポリアミドの濃度は、０．５〜３０質量％の範囲とすることが好ましく、１〜２０質量％の範囲とすることがさらに好ましい。紡糸用溶液（ドープ）におけるポリマー濃度が０．５質量％未満の場合には、ポリマーの絡み合いが少ないため紡糸に必要な粘度を得ることができず、紡糸時の吐出安定性が低下してしまう。一方で、ポリマー濃度が３０質量％を超える場合には、ドープの粘性が急激に増加することから紡糸時の吐出安定性が低下し、紡糸パック内の急激な圧上昇により、安定的に紡糸することが困難となる。
【００２５】
［紡糸・凝固工程］
紡糸・凝固工程においては、湿式法、半乾半湿式法などにより凝固糸を成形する。例えば半乾半湿式法においては、紡糸用溶液（ドープ）を紡糸口金から吐出し、貧溶媒からなる凝固浴中で凝固させて未延伸糸を得る。ここで用いる紡糸口金は、ホール数が１０００以上のものとすることが好ましい。紡糸口金を通過する際の紡糸用溶液（ドープ）の温度、および紡糸口金の温度は、特に限定されるものではないが、曵糸性や紡糸用溶液（ドープ）の吐出圧の観点から、８０〜１２０℃とすることが好ましい。
【００２６】
次に、紡糸口金から吐出した紡糸用溶液（ドープ）を、凝固液中で凝固する。このとき、紡糸口金と凝固液との温度が大きく異なる場合には、紡糸口金と凝固液とが接触するとそれぞれの温度が変化し、その結果、紡糸工程の制御が困難となる。そこで、紡糸口金と凝固液との温度が大きく異なる場合には、エアギャップを設けた半乾半湿式紡糸を実施することが好ましい。エアギャップの長さは、特に限定されるものではないが、温度の制御性、曵糸性等の観点から、５〜２５ｍｍの範囲とすることが好ましい。
ここで用いる凝固液は、例えば、Ｎ−メチル−２−ピロリドン（ＮＭＰ）水溶液であり、その温度や濃度は、特に限定されるものではない。形成された糸の凝固状態や後の工程通過性等に問題がない範囲で、適宜調整することができる。
【００２７】
［水洗工程］
次に、上記で得られた凝固糸を水洗する。水洗工程は、水を用いて糸中に含まれるＮ−メチル−２−ピロリドン（ＮＭＰ）等の溶媒を拡散させ、糸中から溶媒を除去することを目的とする。なお、本発明においては、単糸のフィラメント数が多い繊維束であっても、フィラメント毎の残存溶媒量のばらつきが少なく、かつ、高いレベルで溶媒を除去することができる。水洗工程通過後の糸中の残存溶媒量が高い場合には、後の工程での工程通過性や得られる繊維の物性、品位が低下するため好ましくない場合がある。
水洗工程においては繊維束が絶えず通過するため、それにより水洗浴の溶媒濃度が高くなる問題がある。このため、溶媒を含まない水を絶えず供給し、水洗浴内の溶媒濃度を一定に保つことが好ましい。
【００２８】
［微粒子付与工程］
水洗後の糸に対しては、後の乾燥工程や熱延伸工程等における単繊維同士の融着を抑制する目的で、無機微粒子を付与することが好ましい。付与する無機微粒子の種類や付着量は、単繊維同士の融着を抑制できれば特に限定されるものではない。またここで付着した無機微粒子は、熱延伸工程後の除去工程において、水シャワーや圧空を吹き付けることにより、除去することができる。
【００２９】
［乾燥工程］
次に、乾燥工程において、溶媒を除去した繊維を乾燥する。乾燥条件は特に限定されるものではなく、繊維に付着した水分を十分に除去できる条件であれば問題はないが、作業性や繊維の熱による劣化を考慮すると、１５０〜２５０℃の範囲とすることが好ましい。また、乾燥は、ローラー等の接触型の乾燥装置、あるいは、乾燥炉中に繊維を通過させる等といった非接触型の乾燥装置のいずれを用いることもできる。
【００３０】
［熱延伸工程］
次いで、乾燥後の繊維を熱延伸する。この工程は、繊維の熱延伸することにより、繊維中のポリマー分子を高度に配向させ、強度を付与することを目的とする。このときの熱延伸温度は、３００〜６００℃の範囲が好ましく、さらに好ましくは３２０℃〜５８０℃、最も好ましくは３５０〜５５０℃の範囲である。熱延伸温度が３００℃未満の場合には、糸の延伸が十分に得られず好ましくない。一方で、６００℃を超える場合には、ポリマーの熱分解が起こるために繊維が劣化し、高強度の糸を得ることが困難となる。
熱延伸工程における延伸倍率は、５倍〜１５倍とすることが好ましいが、特にこの範囲に限定されるものではない。またこの熱延伸工程は、必要に応じて多段階に分けて行っても特に差し支えはない。
【００３１】
［微粒子除去］
次いで、単繊維同士の融着を抑制する目的で予め無機微粒子を付与した場合には、除去することが好ましい。無機微粒子の除去は、必要に応じて省略することも可能であるが、無機微粒子は繊維の色相に影響し、また、スカム発生の原因となるため、過剰に付着している場合には除去することが好ましい。
除去方法については特に限定されるものではないが、水シャワーや圧空を吹き付けることで、過剰分の無機微粒子を除去することができる。
【００３２】
［巻き取り］
その後、必要に応じて、繊維に対して帯電抑制や潤滑性を付与する目的で油剤を付与し、最後にワインダーで巻き取る。付与する油剤の種類や付与する量等は、特に限定されるものではなく、公知の方法をそのまま適用することができる。また、ワインダーでの巻き取り方法についても特に限定されるものではなく、公知のワインダーを用いて、適宜巻き取り条件を調整して巻き取ることができる。
【００３３】
［パラ型全芳香族コポリアミド原料繊維の物性］
本発明に用いられるパラ型全芳香族コポリアミド原料繊維は、引張弾性率が５１０〜６１０ｃＮ／ｄｔｅｘであり、引張強度が２３．３〜２７．３ｃＮ／ｄｔｅｘ、かつ単糸数が１０００フィラメント以上であることが好ましい。引張弾性率が５１０ｃＮ／ｄｔｅｘ未満の場合には、原料繊維の結晶化が不十分であるため、後の緊張熱処理工程において十分に弾性率を増加させることができない。また、引張強度が２３．３ｃＮ／ｄｔｅｘ未満の場合には、原料繊維の結晶化が不十分であるとともに、原料繊維中に多くの欠陥を含むため、後の緊張熱処理工程においてローラー等への巻き付きが発生しやすくなり、工程通過性が悪くなる。さらに、原料繊維の単糸数は１０００フィラメント未満でも問題ないが、本発明の製造方法は、繊維を構成するフィラメント数が多い場合であっても高弾性率のパラ型全芳香族コポリアミド延伸繊維を得ることができるため、より幅広い産業資材用途への適用を可能とするためには、１０００フィラメント以上とすることが好ましい。
【００３４】
＜パラ型全芳香族コポリアミド延伸繊維の製造＞
通常、パラ型全芳香族コポリアミド原料繊維は、延伸軸方向に対して配向および結晶化が進んでおり、既に機械的強度は十分に発現している。しかしながら、本発明の課題である高い引張弾性率は発現していない。そこで、本発明のパラ型全芳香族コポリアミド延伸繊維の製造方法は、上記したパラ型全芳香族コポリアミド原料繊維に特定範囲の撚りを付与し、特定範囲の張力および温度で高張力熱延伸を実施して、得られる延伸繊維を高弾性率化する。なお、本発明においては、必要に応じて他の工程が存在していても特に差し支えない。
【００３５】
［撚り数］
パラ型全芳香族コポリアミド原料繊維に付与する撚数は、０．２〜１．２の範囲とする。好ましくは０．３〜０．１の範囲である。撚数が０．２未満の場合には繊維を構成する単糸一本一本に張力が付与しにくくなり、一方で、撚数が１．２を超える場合には繊維の延伸軸方向に対する単糸の角度が大きくなるため、有効な熱処理が行われにくくなる。なお、撚糸機としては、リング撚糸機、２重撚糸機、イタリー撚糸機などが挙げられるが、特に限定されない。
【００３６】
［熱処理］
（張力）
張力は、２．０〜６．０ｃＮ／ｄｔｅｘの範囲とする。好ましくは２．５〜５．０ｃＮ／ｄｔｅｘの範囲である。張力が２．０ｃＮ／ｄｔｅｘ未満の場合には分子鎖の配向を向上させにくく、６一方で、６．０ｃＮ／ｄｔｅｘを超える場合には、熱処理時に単糸切れが発生するため引張試験時における耐力が低下して引張弾性率が低下するとともに、単糸切れによるローラーへの巻き付きが発生しやすくなり、工程通過性に劣る。
【００３７】
（温度）
温度は、３００〜４００℃の範囲とする。温度が３００℃未満の場合には、パラ型全芳香族コポリアミドポリマーの分子鎖が動きにくく、弾性変形のみが起こり、結果として分子鎖の配向が向上しにくく、引張弾性率を十分に向上させることができない。一方で、温度が４００℃を超える場合には、ポリマーの熱分解が起こるため繊維が劣化し、引張弾性率が低下する。
【００３８】
（設備）
熱処理を行う設備は特に限定されないが、緊張熱処理時の摩擦によりパラ型全芳香族コポリアミド繊維が単糸切れせず、また、毛羽立たないものが好ましい。例えば、送出ローラーと巻取ローラーとの間に非接触式の加熱炉を設置した緊張熱処理設備や、加熱された送出ローラーと巻取ローラーとを備える緊張熱処理設備が挙げられる。
【００３９】
（その他）
パラ型全芳香族コポリアミド原料繊維を熱延伸する際のその他の条件、例えば処理速度、処理長については、特に限定されるものではない。
【００４０】
＜パラ型全芳香族コポリアミド延伸繊維の物性＞
本発明の製造方法によって得られるパラ型全芳香族コポリアミド延伸繊維は、引張弾性率が６５０ｃＮ／ｄｔｅｘ以上となり、引張強度は２３．３ｃＮ／ｄｔｅｘ以上となる。
また、本発明の製造方法は、パラ型全芳香族ポリアミド繊維を構成する単糸の数が多い場合であっても十分な効果が発現できるため、その単糸数は１０００フィラメント以上であることが好ましい。
【実施例】
【００４１】
以下、本発明を実施例等によりさらに具体的に説明するが、本発明は、その要旨を超えない限り、これに何等限定されるものではない。
【００４２】
＜測定・評価方法＞
実施例および比較例においては、下記の項目について、下記の方法によって測定・評価を行った。
【００４３】
（１）パラ型全芳香族コポリアミド原料繊維およびパラ型全芳香族コポリアミド延伸繊維の繊度
得られた繊維束を、公知の検尺機を用いて１００ｍ巻き取り、その質量を測定した。得られた質量に１００を乗じた値を１００００ｍあたりの質量、すなわち繊度（ｄｔｅｘ）として算出した。
【００４４】
（２）パラ型全芳香族コポリアミド原料繊維およびパラ型全芳香族コポリアミド延伸繊維の引張強度、破断伸度、引張弾性率
引張試験機（ＩＮＳＴＲＯＮ社製、商品名：ＩＮＳＴＲＯＮ、型式：５５６５型）により、糸試験用チャックを用いて、以下の条件で測定を実施した。
［測定条件］
温度            ：室温
試験片          ：７５ｃｍ
撚り係数        ：１
試験速度        ：２５０ｍｍ／分
チャック間距離  ：５００ｍｍ
【００４５】
（３）緊張熱処理工程の張力
テンションメーター（ＳＣＨＭＩＤＴ社製、商品名：ＭＥＣＨＡＮＩＣＡＬ  ＴＥＮＳＩＯＮ  ＭＥＴＥＲ、型式：ＤＮ１）を用い、緊張熱処理を実施する送出ローラーと巻取ローラー間の張力を測定し、（１）にて測定したパラ型全芳香族コポリアミド繊維の繊度にて割り返し、その値を算出した。
【００４６】
（４）工程通過性
緊張熱処理を１０分間実施し、以下の評価基準にて工程通過性を評価した。
○  ：巻取ローラーへの繊維巻き付きが発生しない
×  ：巻取ローラーへの繊維巻き付きが発生
【００４７】
＜実施例１＞
［パラ型全芳香族コポリアミドの製造］
公知の方法により、Ｎ−メチル−２−ピロリドン（ＮＭＰ）に溶解させたパラフェニレンジアミン２７質量部と３，４’−ジアミノジフェニルエーテル５０質量部に、テレフタル酸ジクロライド１００質量部を添加して重縮合反応を行い、コポリパラフェニレン・３，４’−オキシジフェニレン・テレフタルアミド溶液（紡糸用溶液：ポリマードープ）を得た。このときのポリマー濃度は６質量％であった。
【００４８】
［パラ型全芳香族コポリアミド原料繊維の製造］
（紡糸・凝固工程）
上記で得られた紡糸用溶液（ポリマードープ）を１０５℃に加熱し、穴径０．３ｍｍ、穴数が１０００の紡糸口金を取り付けて１０５℃に加熱した紡糸パックに送液し、１０ｍｍのエアギャップを介して、ＮＭＰ濃度が３０質量％の５０℃の水溶液で満たされた凝固浴を通過させ、ポリマーが凝固した凝固糸束を得た。
【００４９】
（水洗工程・微粒子付与工程）
次いで、５５℃に調整した水洗浴に、凝固糸束を通過させて水洗を行った後、乾燥工程や熱延伸工程における単糸同士の融着を抑制する目的で、タルクおよびオスモスを、繊維重量に対して２質量％付着させた。
【００５０】
（乾燥工程・熱延伸工程）
続いて、タルクおよびオスモスが付着した繊維を、２００℃の乾燥ローラーにて乾燥後、３８０℃で１段目の熱延伸を行った。このときの延伸倍率は２．４倍であった。引き続き、５３０℃で２段目の熱延伸を行い、最終的にパラ型全芳香族コポリアミド原料繊維を得た。２段目の延伸倍率は４倍であった。
得られたパラ型全芳香族コポリアミド原料繊維の物性は、繊度が１６７９ｄｔｅｘ、単糸数が１０００フィラメント、引張強度が２５．３ｃＮ／ｄｔｅｘ、伸度が４．３％、引張弾性率が５８５ｃＮ／ｄｔｅｘであった。
【００５１】
［パラ型全芳香族コポリアミド延伸繊維の製造］
（緊張熱処理工程）
次いで、得られたパラ型全芳香族コポリアミド原料繊維に、リング撚糸機を用いて撚数０．４となるようＺ撚りをかけ、送出ローラーおよび巻取ローラーが備わった非接触熱処理炉を用いて、緊張熱処理を行った。非接触式加熱炉の雰囲気温度は３４０℃とし、かつ送出ローラー速度は１０ｍ／分として、緊張熱処理工程の張力が３．３ｃＮ／ｄｔｅｘとなるよう巻取ローラーの速度を調整し、パラ型全芳香族コポリアミド延伸繊維を得た。得られたパラ型全芳香族コポリアミド延伸繊維の各物性および工程通過性の評価結果を、表１に示す。
【００５２】
＜実施例２＞
撚数を０．６とした以外は、実施例１と同様にパラ型全芳香族コポリアミド延伸繊維を製造した。得られたパラ型全芳香族コポリアミド延伸繊維の各物性および工程通過性の評価結果を、表１に示す。
【００５３】
＜実施例３＞
撚数を１．０とした以外は、実施例１と同様にパラ型全芳香族コポリアミド延伸繊維を製造した。得られたパラ型全芳香族コポリアミド延伸繊維の各物性および工程通過性の評価結果を、表１に示す。
【００５４】
＜実施例４＞
緊張熱処理時の張力を３．５ｃＮ／ｄｔｅｘに変更した以外は実施例３と同様にパラ型全芳香族コポリアミド延伸繊維を製造した。得られたパラ型全芳香族コポリアミド繊維の各物性および工程通過性の評価結果を、表１に示す。
【００５５】
＜比較例１＞
撚数を０．０とし（すなわち撚りをかけることなく）、緊張熱処理時の張力を２．５ｃＮ／ｄｔｅｘとした以外は、実施例１と同様にパラ型全芳香族コポリアミド延伸繊維を製造した。得られたパラ型全芳香族コポリアミド延伸繊維の各物性および工程通過性の評価結果を、表１に示す。
【００５６】
＜比較例２＞
撚数を０．０（すなわち撚りをかけない）とした以外は、実施例１と同様にパラ型全芳香族コポリアミド延伸繊維を製造した。得られたパラ型全芳香族コポリアミド延伸繊維の各物性および工程通過性の評価結果を、表１に示す。
【００５７】
【表１】
2015042791.tif 000002
【産業上の利用可能性】
【００５８】
本発明によれば、高弾性率のパラ型全芳香族コポリアミド延伸繊維を得ることができる。得られる延伸繊維は、弾性率が高いとともに、耐熱性、および耐薬品性、耐候性に優れるため、コンクリートや樹脂等の補強材、ロープ等の用途に有用である。